"エマルジョン樹脂、水溶性化合物、顔料及び水を含むインクジェット記録用水性顔料インクであって、前記エマルジョン樹脂は、ガラス転移温度が50°C以上110°C以下のエマルジョン樹脂を含み、前記水溶性化合物は、ポリ-N-ビニルアセトアミドであることを特徴とするインクジェット記録用水性顔料インク。前記ポリ-N-ビニルアセトアミドの重量平均分子量は、3000~4000000である請求項1に記載のインクジェット記録用水性顔料インク。前記エマルジョン樹脂の含有量は、前記インクジェット記録用水性顔料インク全体に対して5~25重量である請求項1又は2に記載のインクジェット記録用水性顔料インク。前記顔料の含有量は、前記インクジェット記録用水性顔料インク全体に対して0.1~20重量である請求項1~3のいずれか1項に記載のインクジェット記録用水性顔料インク。しかし、特許文献1に開示のインクジェット記録用水性顔料インクは、吐出安定性の向上を図り、表面平滑性の高いアート紙やプラスチックへの密着性を改良したものであったが、インク非吸収性材料への密着性は十分ではなかった。また、特許文献2では、記録画像の変退色を防止するのが目的で、インク非吸収性材料への密着性についてはほとんどふれていない。本発明は、上記問題を解決するもので、プラスチックや金属等のインク非吸収性材料にも印刷可能で、密着性、耐薬品性に優れたインクジェット記録用水性顔料インクを提供するものである。本発明のインクジェット記録用水性顔料インクは、エマルジョン樹脂、水溶性化合物、顔料及び水を含むインクジェット記録用水性顔料インクであって、上記エマルジョン樹脂は、ガラス転移温度が50°C以上110°C以下のエマルジョン樹脂を含み、上記水溶性化合物は、ポリ-N-ビニルアセトアミドであることを特徴とする。本発明によれば、プラスチックや金属等のインク非吸収性材料にも印刷可能で、密着性、耐薬品性に優れたインクジェット記録用水性顔料インクを提供することができる。本発明のインクジェット記録用水性顔料インクは、分散安定性に優れ、紙等の吸収性材料に対しては、にじみが少なく高発色であり、プラスチックや金属等のインク非吸収性材料にも印刷可能である。十分な発色に加えて、密着性、耐薬品性に優れること等の特性が要求されていることに鑑み、鋭意検討した結果によるものである。本発明のインクジェット記録用水性顔料インクは、エマルジョン樹脂、水溶性化合物、顔料及び水を含むものであり、以下に、本発明のインクジェット記録用顔料インクの各成分について詳細に説明する。エマルジョン樹脂本発明のインクジェット記録用水性顔料インクに用いられるエマルジョン樹脂は、ガラス転移温度が50°C以上110°C以下のエマルジョン樹脂を含む。ここでいうエマルジョン樹脂のガラス転移温度とは、エマルジョン樹脂を含む水溶液エマルジョン樹脂分散体を150°Cで2時間乾燥させ、脱水させることにより、得られたエマルジョン樹脂を単独で測定したときのガラス転移温度をいう。エマルジョン樹脂のガラス転移温度が50°C未満であると、耐薬品性が十分得られない場合があったり、印刷面がべた付いて埃が付着しやすくなったり、貼り付きやすくなる問題が生じたりする場合がある。エマルジョン樹脂のガラス転移温度の上限は、通常110°C程度である。ガラス転移温度が50°C以上110°C以下のエマルジョン樹脂を形成する材料としては、スチレン、テトラヒドロフルフリルアクリレート及びブチルメタクリレートの他にα、2、3または4-アルキルスチレン、α、2、3または4-アルコキシスチレン、3,4-ジメチルスチレン、α-フェニルスチレン、ジビニルベンゼン、ビニルナフタレン、ジメチルアミノメタアクリレート、ジメチルアミノエチルメタアクリレート、ジメチルアミノプロピルアクリルアミド、N,N-ジメチルアミノエチルアクリレート、アクリロイルモルフォリン、N,N-ジメチルアクリルアミド、N-イソプロピルアクリルアミド、N,N-ジエチルアクリルアミド、メチルメタアクリレート、エチルメタアクリレート、プロピルメタアクリレート、エチルヘキシルメタアクリレート、その他アルキルメタアクリレート、メトキシジエチレングリコールメタアクリレート、エトキシ基を有するジエチレングリコールまたはポリエチレングリコールのメタアクリレート、プロポキシ基を有するジエチレングリコールまたはポリエチレングリコールのメタアクリレート、ブトキシ基を有するジエチレングリコールまたはポリエチレングリコールのメタアクリレート、シクロヘキシルメタアクリレート、ベンジルメタアクリレート、フェノキシエチルメタアクリレート、イソボニルメタアクリレート、ヒドロキシアルキルメタアクリレート、その他含フッ素メタアクリレート、含塩素メタアクリレート、含珪素メタアクリレートが挙げられる。また、メタアクリルアミド、マレイン酸アミド、メタアクリル酸等の1官能の他に架橋構造を導入する場合は、モノ、ジ、トリ、テトラ、ポリエチレングリコールジメタアクリレート、1,4-ブタンジオール、1,5-ペンタンジオール、1,6-ヘキサンジオール、1,8-オクタンジオール及び1,10-デカンジオール等のジメタアクリレート、トリメチロールプロパントリメタアクリレート、グリセリンジ、トリメタアクリレート、ビスフェノールAまたはFのエチレンオキシド付加物のジメタアクリレート、ネオペンチルグリコールジメタアクリレート、ペンタエリスリトールテトラメタアクリレート、ジペンタエリスリトールヘキサメタアクリレート等を用いることができる。特に、エマルジョン樹脂として、イオン性基及びアルコキシシリル基を含有するアクリルウレタンエマルジョン樹脂を用いる場合、イオン性基によりエマルジョン樹脂の分散安定性が良好になり、アルコキシシリル基により被記録媒体上での水の蒸発あるいは浸透時に縮合反応が起きて自己架橋するので、記録層の耐久性を向上できる。ここで、アクリルウレタンエマルジョン樹脂とは、少なくともイオン性基を含有する重合性不飽和モノマー、ポリイソシアネート、活性水素基を含有する化合物、反応性官能基及びアルコキシシリル基を含有する化合物をウレタン化反応及びラジカル重合反応により得られた、イオン性基及びアルコキシシリル基を含有するアクリルウレタンエマルジョン樹脂をいう。エマルジョン樹脂の含有量は、インクジェット記録用水性顔料インク全量に対して5~25重量であることが好ましい。この範囲が好ましい理由は、エマルジョン樹脂の含有量が25重量を超えると、塗布面の平坦性が良好でなくなり、インクジェット記録用水性顔料インクとしての利用には不向きである傾向にあり、エマルジョン樹脂の含有量が5重量未満になると、耐水性が得られなくなる傾向にあるからである。水溶性化合物本発明のインクジェット記録用水性顔料インクに用いられる水溶性化合物は、ポリ-N-ビニルアセトアミドPNVAである。水溶性化合物としてPNVAを使用することは、特許第2738273号でも挙げられているが、目的が水性インクの流動特性の付与であることと、水性インクの構成にエマルジョン樹脂を含んでないことが本発明と全く異なる。これに対し、本発明者らは、インクジェット記録用水性顔料インクの構成材料としてPNVAとエマルジョン樹脂とを組み合わせることで、インク非吸収性材料との密着性、及び耐薬品性を向上できることを見出し、本発明を完成させた。本発明で用いられるPNVAの重量平均分子量は、3000~4000000の範囲が好ましい。この範囲が好ましい理由は、分子量が3000未満であると耐薬品性が悪くなる場合があり、4000000を超えると吐出した時のインク滴の切れが悪く、流動性の点からインクジェット適正が悪くなる場合があるからである。PNVAの含有量については、PNVAの分子量に応じて、ノズルの目詰まりが起きないように適宜決めればよい。具体的に説明すると、PNVAとしては、昭和電工社製のPNVAGE191-408、PNVAGE191-405、PNVAGE191-203、PNVAGE191-103、PNVAGE191-053等が挙げられる。そして、PNVAGE191-408重量平均分子量:3000、固形分:40の場合、インクジェット記録用水性顔料インク全量に対するPNVAの含有量以下、PNVA含有量というは1.2重量~4.7重量と設定できる。PNVAGE191-405重量平均分子量:31000、固形分:40の場合、PNVA含有量は1.1重量~3.0重量と設定できる。PNVAGE191-203重量平均分子量:260000、固形分:20の場合、PNVA含有量は0.3重量~0.7重量と設定できる。PNVAGE191-103重量平均分子量:750000、固形分:10の場合、PNVA含有量は0.4重量~0.5重量と設定できる。PNVAGE191-053重量平均分子量:1730000、固形分:5の場合、PNVA含有量は0.1重量~0.2重量と設定できる。顔料本発明のインクジェット記録用水性顔料インクに用いられる顔料としては、無機顔料や有機顔料などの従来のものが使用できる。無機顔料としては、例えば、酸化チタン、亜鉛華、酸化亜鉛、トリポン、酸化鉄、酸化アルミニウム、二酸化ケイ素、カオリナイト、モンモリロナイト、タルク、硫酸バリウム、炭酸カルシウム、シリカ、アルミナ、カドミウムレッド、べんがら、モリブデンレッド、クロムバーミリオン、モリブデートオレンジ、黄鉛、クロムイエロー、カドミウムイエロー、黄色酸化鉄、チタンイエロー、酸化クロム、ピリジアン、コバルトグリーン、チタンコバルトグリーン、コバルトクロムグリーン、群青、ウルトラマリンブルー、紺青、コバルトブルー、セルリアンブルー、マンガンバイオレット、コバルトバイオレット、マイカ等が挙げられる。有機顔料としては、例えば、アゾ系、アゾメチン系、ポリアゾ系、フタロシアニン系、キナクリドン系、アントラキノン系、インジゴ系、チオインジゴ系、キノフタロン系、ベンズイミダゾロン系、イソインドリン系等の有機顔料が挙げられる。また、酸性、中性または塩基性カーボンからなるカーボンブラックを用いてもよい。さらに、架橋したアクリル樹脂の中空粒子等も有機顔料として用いてもよい。これら顔料の具体例としては、カラーインデックスC.I.:TheSocietyofDyersandColourists社発行においてピグメントに分類されている化合物、つまり、下記に示すようなカラーインデックスC.I.番号が付されているものが挙げられる。シアン色を有する顔料としては、例えば、C.I.ピグメントブルー1、C.I.ピグメントブルー2、C.I.ピグメントブルー3、C.I.ピグメントブルー15:3、C.I.ピグメントブルー15:4、C.I.ピグメントブルー16、C.I.ピグメントブルー22、C.I.ピグメントブルー60等が挙げられる。これらの中でも、耐候性、着色力等の点から、C.I.ピグメントブルー15:3、C.I.ピグメントブルー15:4のいずれかまたは両方が好ましい。マゼンタ色を有する顔料としては、例えば、C.I.ピグメントレッド5、C.I.ピグメントレッド7、C.I.ピグメントレッド12、C.I.ピグメントレッド48Ca、C.I.ピグメントレッド48Mn、C.I.ピグメントレッド57Ca、C.I.ピグメントレッド57:1、C.I.ピグメントレッド112、C.I.ピグメントレッド122、C.I.ピグメントレッド123、C.I.ピグメントレッド168、C.I.ピグメントレッド184、C.I.ピグメントレッド202、C.I.ピグメントレッド209、C.I.ピグメントレッド254、C.I.ピグメントバイオレット19等が挙げられる。これらの中でも、耐候性、着色力等の点から、C.I.ピグメントレッド122、C.I.ピグメントレッド202、C.I.ピグメントレッド209、C.I.ピグメントレッド254、及びC.I.ピグメントバイオレット19からなる群から選択される少なくとも1種が好ましい。イエロー色を有する顔料としては、例えば、C.I.ピグメントイエロー1、C.I.ピグメントイエロー2、C.I.ピグメントイエロー3、C.I.ピグメントイエロー12、C.I.ピグメントイエロー13、C.I.ピグメントイエロー14C、C.I.ピグメントイエロー16、C.I.ピグメントイエロー17、C.I.ピグメントイエロー73、C.I.ピグメントイエロー74、C.I.ピグメントイエロー75、C.I.ピグメントイエロー83、C.I.ピグメントイエロー93、C.I.ピグメントイエロー95、C.I.ピグメントイエロー97、C.I.ピグメントイエロー98、C.I.ピグメントイエロー109、C.I.ピグメントイエロー110、C.I.ピグメントイエロー114、C.I.ピグメントイエロー120、C.I.ピグメントイエロー128、C.I.ピグメントイエロー129、C.I.ピグメントイエロー130、C.I.ピグメントイエロー138、C.I.ピグメントイエロー139、C.I.ピグメントイエロー147、C.I.ピグメントイエロー150、C.I.ピグメントイエロー151、C.I.ピグメントイエロー154、C.I.ピグメントイエロー155、C.I.ピグメントイエロー180、C.I.ピグメントイエロー185、C.I.ピグメントイエロー213、C.I.ピグメントイエロー214等が挙げられる。これらの中でも、耐候性等の点から、C.I.ピグメントイエロー74、C.I.ピグメントイエロー83、C.I.ピグメントイエロー109、C.I.ピグメントイエロー110、C.I.ピグメントイエロー120、C.I.ピグメントイエロー128、C.I.ピグメントイエロー138、C.I.ピグメントイエロー139、C.I.ピグメントイエロー150、C.I.ピグメントイエロー151、C.I.ピグメントイエロー154、C.I.ピグメントイエロー155、C.I.ピグメントイエロー213、及びC.I.ピグメントイエロー214からなる群から選択される少なくとも1種が好ましい。ブラック色を有する顔料としては、例えば、三菱化学社製のHCF、MCF、RCF、LFF、SCF;キャボット社製のモナーク、リーガル;デグサヒュルス社製のカラーブラック、スペシャルブラック、プリンテックス;東海カーボン社製のトーカブラック;コロンビア社製のラヴェン等が挙げられる。これらの中でも、三菱化学社製のHCF2650、HCF2600、HCF2350、HCF2300、MCF1000、MCF980、MCF970、MCF960、MCF88、LFFMA7、LFFMA8、LFFMA11、LFFMA77、LFFMA100、及びデグサヒュルス社製のプリンテックス95、プリンテックス85、プリンテックス75、プリンテックス55、プリンテックス45からなる群から選択される少なくとも1種が好ましい。また、上記顔料を界面活性剤あるいは分散剤により分散安定化した分散顔料、上記顔料の粒子表面に化学反応によって親水性の官能基を導入した自己分散型顔料、上記顔料の表面にポリマー成分をグラフト処理したグラフト化顔料、上記顔料の表面を樹脂で完全に被覆することで機能化したカプセル化顔料等として用いてもよい。顔料の含有量は、着色剤としての機能を発現させる量が望ましく、好ましくは、インクジェット記録用水性顔料インク全量に対して0.1~20重量、より好ましくは、0.5~10重量である。この範囲が好ましい理由は、配合量が0.1重量に満たない場合は、印字濃度が不十分になる傾向にあり、配合量が20重量を超えると、着色剤としての効果が飽和するだけではなくインクの粘度が上昇する傾向にあるからである。その他本発明のインクジェット記録用水性顔料インクは、上述した水溶性化合物としてのPNVA以外に、乾燥促進、インクジェットヘッドの吐出安定性の向上、保湿性の付与のため、水溶性有機溶剤をさらに含むことができる。水溶性有機溶剤としては、炭素数1~4の脂肪族アルコール、例えば、メチルアルコール、エチルアルコール、n-プロピルアルコール、イソプロピルアルコール、n-ブチルアルコール、sec-ブチルアルコール、tert-ブチルアルコール、又はイソブチルアルコール等、グリセリン、エチレングリコール、ジエチレングリコール、トリエチレングリコール、プロピレングリコール、ジプロピレングリコール、ヘキシレングリコール、1,4-ブタンジオール、1,5-ペンタンジオール、1,2,4-ブタントリオール、2,2’-チオジエタノール、ポリエチレングリコール、ポリプロピレングリコール等の高沸点低揮発性の多価アルコール類及びこれらのモノエーテル化物、ジエーテル化物、エステル化物、例えばエチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル等が用いられ、その他2-ピロリドン、N-メチル-2-ピロリドン、1,3-ジメチルイミダゾリジノン、モノエタノールアミン、N,N-ジメチルエタノールアミン、N,N-ジエチルエタノールアミン、ジエタノールアミン、N-n-ブチルジエタノールアミン、トリイソプロパノールアミン、トリエタノールアミン等の含窒素有機溶剤等が挙げられる。また、本発明のインクジェット記録用水性顔料インクは、インクの表面張力の制御、顔料及びエマルジョン樹脂の分散安定性の向上のため、界面活性剤をさらに含むことができる。界面活性剤としては、両性界面活性剤、非イオン性界面活性剤が好ましい。両性界面活性剤としては、ラウリルジメチルアミノ酢酸ベタイン、2-アルキル-N-カルボキシメチル-N-ヒドロキシエチルイミダゾリニウムベタイン、ヤシ油脂肪酸アミドプロピルジメチルアミノ酢酸ベタイン、ポリオクチルポリアミノエチルグリシンその他イミダゾリン誘導体等が挙げられる。非イオン界面活性剤としては、ポリオキシエチレンノニルフェニルエーテル、ポリオキシエチレンオクチルフェニルエーテル、ポリオキシエチレンドデシルフェニルエーテル、ポリオキシエチレンアルキルアリルエーテル、ポリオキシエチレンオレイルエーテル、ポリオキシエチレンラウリルエーテル、ポリオキシエチレンアルキルエーテル、ポリオキシアルキレンアルキルエーテルポリオキシプロピレンポリオキシエチレンアルキルエーテル等のエーテル系、ポリオキシエチレンオレイン酸、ポリオキシエチレンオレイン酸エステル、ポリオキシエチレンジステアリン酸エステル、ソルビタンラウレート、ソルビタンモノステアレート、ソルビタンモノオレエート、ソルビタンセスキオレート、ポリオキシエチレンモノオレエート、ポリオキシエチレンステアレート等のエステル系、その他フッ素アルキルエステル、パーフルオロアルキルカルボン酸塩等の含フッ素系界面活性剤等が挙げられる。以下、実施例に基づいて本発明を詳細に説明する。但し、本発明は以下の実施例に限定されるものではない。また、特に指摘がない場合、下記において、部は重量部を意味する。また、下記において、エマルジョン樹脂分散体とは、本発明のエマルジョン樹脂を含む水溶液のことを意味する。実施例1<顔料分散体の作製>まず、以下の材料を下記の割合で混合攪拌後、ペイントシェーカ東洋精機社製を用いて、直径0.3mmのジルコニアビーズを分散メディアとして60分間分散して顔料分散体を得た。1顔料デグサ社製、商品名:プリンテックス8520部2分散剤スチレンアクリル酸共重合体、酸価:2506部3消泡剤日信化学工業社製、商品名:サーフィノール1040.2部4水73.8部<インクジェット記録用水性顔料インク>次に、上記顔料分散体と以下の材料とを下記の割合で混合攪拌し、インクジェット記録用水性顔料インクを得た。1顔料分散体7.5部22-ピロリドン10部3ジエチレングリコールモノブチルエーテル5部4界面活性剤スルホコハク酸ジイソオクチルナトリウム0.5部5エマルジョン樹脂分散体ダイセルファインケム社製、商品名:アクアブリッドAST-499、ガラス転移温度:80°C、固形分:4025部6水溶性化合物:PNVA昭和電工社製、商品名:PNVAGE191-405、重量平均分子量:31000、固形分:405.0部7水47.0部実施例2水溶性化合物PNVAとして、商品名:PNVAGE191-203昭和電工社製、重量平均分子量:260000、固形分:20を用い、このPNVAの添加量を2.5部に変更したこと以外は、上記実施例1と同様にしてインクジェット記録用水性顔料インクを得た。実施例3水溶性化合物PNVAとして、商品名:PNVAGE191-103昭和電工社製、重量平均分子量:750000、固形分:10を用い、このPNVAの添加量を3.0部に変更したこと以外は、上記実施例1と同様にしてインクジェット記録用水性顔料インクを得た。実施例4エマルジョン樹脂分散体として、商品名:アクアブリッドジョンクリルPDX-7611BASF社製、ガラス転移温度:51°C、固形分:36.5を用い、このエマルジョン樹脂分散体の添加量を27.4部に変更したこと以外は、上記実施例1と同様にしてインクジェット記録用水性顔料インクを得た。実施例5水溶性化合物PNVAとして、商品名:PNVAGE191-053昭和電工社製、重量平均分子量:1730000、固形分:5を用い、このPNVAの添加量を4.0部に変更したこと以外は、上記実施例1と同様にしてインクジェット記録用水性顔料インクを得た。実施例6水溶性化合物PNVAとして、商品名:PNVAGE191-408昭和電工社製、重量平均分子量:3000、固形分:40を用い、このPNVAの添加量を11.8部に変更したこと以外は、上記実施例1と同様にしてインクジェット記録用水性顔料インクを得た。比較例1水溶性化合物を用いなかったこと以外は、上記実施例1と同様にしてインクジェット記録用水性顔料インクを得た。比較例2水溶性化合物としてアクリル系樹脂積水化学工業社製、商品名:エスレックPSE-0100、重量平均分子量:154000、固形分:100を用い、この水溶性化合物の添加量を1.5部に変更したこと以外は、上記実施例1と同様にしてインクジェット記録用水性顔料インクを得た。比較例3水溶性化合物としてポリエチレンオキサイドPEO明成化学工業社製、商品名:アルコックスL-6、重量平均分子量:60000、固形分:100を用い、この水溶性化合物の添加量を1.0部に変更したこと以外は、上記実施例1と同様にしてインクジェット記録用水性顔料インクを得た。比較例4エマルジョン樹脂分散体として、商品名:モビニール6520日本合成化学工業社製、ガラス転移温度:41°C、固形分:46.0を用い、このエマルジョン樹脂分散体の添加量を21.7部に変更したこと以外は、上記実施例1と同様にしてインクジェット記録用水性顔料インクを得た。ここで、上記実施例1~6及び比較例1~4で用いた水溶性化合物の分子量、及びエマルジョン樹脂のガラス転移温度については以下のようにして測定した。水溶性化合物の分子量測定上記実施例1~6及び比較例1~4で用いた水溶性化合物の分子量を、ゲルパーミエーションクロマトグラフィGPCを用いて下記の条件で測定した。標準試料:ポリエチレングリコールPEG、低分子量用、ポリエチレンオキサイドPEO、高分子量用装置:Watersalliance2690Waters社製カラム:ShodexSB-803-HQガラス転移温度の測定上記実施例1~6及び比較例1~4で用いたエマルジョン樹脂分散体を、150°Cで2時間乾燥、脱水して測定用試料とした。この測定用試料を室温から10°C/分の割合で昇温させ、示差走査熱量計ThermoPlusEVODSC8230リガク社製を用いて熱量を測定し、横軸を温度、縦軸を発熱量として熱量変化曲線を作成した。そして、作成した熱量変化曲線から示差走査熱量測定法DSC法によりガラス転移温度を求めた。次に、上記実施例1~6及び比較例1~4のインクジェット記録用水性顔料インクのインク物性を調べると共に、密着性、耐薬品性、吐出安定性の評価を行った。これについて以下に詳述する。インク物性上記実施例1~6及び比較例1~4のインクジェット記録用水性顔料インクの粘度mPas、平均粒子径nm、表面張力mN/mを下記のようにして測定した。<粘度>円錐平板型回転粘度計コーンプレートタイプTV-22粘度計東機産業社製を用いて、粘度を測定した。<平均粒子径>動的光散乱法にて、濃厚系粒径アナライザーF-PAR1000大塚電子社製を用いて、平均粒子径を測定した。<表面張力>全自動平衡式エレクトロ表面張力計ESB-V協和界面科学社製を用いて、表面張力を測定した。密着性上記実施例1~6及び比較例1~4のインクジェット記録用水性顔料インクを用いて、厚さ75μmのポリエチレンテレフタレートフィルム未処理品上に、バーコータ20により、乾燥後の厚さが2~3μmの塗膜を形成し、75°Cで乾燥して評価用試料を作製した。そして、碁盤目剥離試験JIS5600-5-6-1999に準拠により、上記各評価用試料の塗膜の密着性を評価した。試験升目100個に対して、剥離が全く見られなかったものをA、剥離が1~5個所見られたのものをB、剥離が6個所以上見られたものをCとした。耐薬品性上記密着性の評価と同様にして、評価用試料を作製した。エタノール50を含有した水溶液を含浸させた綿棒を用いて、上記各評価用試料の塗膜面を20回擦って、塗膜の剥離の状態を観察することにより耐薬品性を評価した。塗膜が全く剥がれなかったものをA、綿棒に付く程度に塗膜が剥がれたものをB、塗膜の大部分が剥がれたものをCとした。吐出安定性上記実施形態1~6及び比較例1~4のインクジェット記録用水性顔料インクの吐出安定性を次のようにして評価した。リコー社製のインクジェットプリンターIPSiOGXe3300を用いて、A4版XeroxP紙にマイクロソフト社のワードのMS明朝文字をスタイル標準サイズ10で2000字/ページの割合で100ページ連続印字した。そして、印字乱れが生じなかったものをA、印字乱れが10個所未満であったものをB、印字乱れが10箇所以上あるものをCとした。上記各評価結果を表1及び表2に示した。表1及び2から明らかなように、実施例1~5のインクジェット記録用水性顔料インクは、密着性、耐薬品性、及び吐出安定性が優れていることが分かった。また、PNVAの重量平均分子量が3000である実施例6は、耐薬品性が実施例1~5よりもやや劣っていたことから、平均分子量は3000よりも大きい方がより好ましいことが分かった。一方、PNVAを含まない比較例1では、密着性及び吐出安定性は実施例1~6よりも劣っていた。なお、耐薬品性は実施例1~5よりもやや劣っていた。このことから、インクジェット記録用水性顔料インクの構成材料としてPNVAを用いることで、密着性及び吐出安定性を向上できることが分かった。水溶性化合物がアクリル系樹脂である比較例2は、実施例1~6よりも密着性及び耐薬品性が劣っていた。また、水溶性化合物がPEOである比較例3は、密着性は実施例1~6よりも劣り、耐薬品性は、実施例1~5よりもやや劣っていた。このことから、PNVAとエマルジョン樹脂とを組み合わせることで、密着性及び耐薬品性を向上できることが分かった。エマルジョン樹脂のガラス転移温度が50°C未満である比較例4では、密着性及び吐出安定性は良好であったが、耐薬品性は実施例1~6よりも劣っていた。このことから、ガラス転移温度が耐薬品性に影響することが分かった。"